(57)【特許請求の範囲】
【請求項１】
金属材料の表面に耐ヒートクラック層を形成する第１の工程と、その表面にクロム層と窒化クロム層とを交互に積層させてなる耐溶損層を形成する第２の工程と、最上面に耐摩耗・耐熱層を形成する第３の工程と、を含み、
前記耐ヒートクラック層が、クロム層からなり、
前記耐摩耗・耐熱層がＴｉＡｌＢＮであって、その直下に窒化チタンアルミからなる中間層を介在させることを特徴とする金属材料の表面処理方法。
【請求項２】
前記耐溶損層が、クロム層と窒化クロム層とを交互に８〜１２層積層させてなることを特徴とする請求項１に記載の金属材料の表面処理方法。
【請求項３】
金属材料の表面に形成した耐ヒートクラック層と、その表面に形成したクロム層と窒化クロム層とを交互に積層させてなる耐溶損層と、最上面に形成される耐摩耗・耐熱層とから構成され、
前記耐ヒートクラック層が、クロム層からなり、
前記耐摩耗・耐熱層がＴｉＡｌＢＮであって、その直下に窒化チタンアルミからなる中間層を介在させていることを特徴とする金属材料。
【請求項４】
金属材料は金型素材であって、ダイカスト金型として用いることを特徴とする請求項３に記載の金属材料。
【発明の詳細な説明】
【技術分野】
【０００１】
本発明は、例えばアルミ溶湯と接触するアルミダイカスト金型などの表面処理にも適用することができ、金属材料の表面に優れた耐食性（耐溶損性）や表面硬度を付与することができる金属材料の表面処理方法、及びそれを用いた金属材料に関する。
【背景技術】
【０００２】
ダイカスト金型に要求される性能としては、耐ヒートチェック性、耐溶損性、耐焼付き性、耐かじり性、離型性等があり、これらの要求性能に加え、アルミ溶湯は、ほとんどの金属材料との反応性が高いため、アルミ溶湯を金型鋳造によって成型する場合には、金型の内面側が極めて溶損を受け易い。一般的なダイカスト金型用表面処理としては、拡散処理、コーティング、窒化＋コーティング等の各種の方法が適用されている。
【０００３】
そのため、これらの問題を解決するための多くの提案がなされており、例えば特許文献１には、膜厚１．０〜７．０μｍのＣｒＮ被膜を表面粗さ４．０μｍＲmax以下の鋼母材表面に物理蒸着法による表面処理により形成することにより、耐溶損性を得ている。
特許文献２には、金型の表層部を、表面から深さ方向に向ってＴｉＢ2の組成を段階的に減少することにより、溶湯による溶損が生じ難いとしている。
特許文献３には、面積率にして３０％以上をＮｂ酸化物の層が占め、残りの面積率をＮｉ基またはＣｏ基の耐熱合金の層が占めている保護層を被覆することにより耐溶損性を改善したとされている。
特許文献４には、金型表面にＴｉ−Ｃｒ−Ａｌの合金組成を特定することにより金型の損傷を抑制できるとされている。
特許文献５には、Ｃ−Ｍｎ−Ｃｒ−Ｍｏ−Ｓｉの組成を特定し、表面にスピネル構造の酸化被膜を備えることにより、耐溶損性に優れ、耐久寿命を向上できるとされている。
【先行技術文献】
【特許文献】
【０００４】
【特許文献１】特開２００１−１１５９９号公報
【特許文献２】特開平１１−１２３５２１号公報
【特許文献３】特開平１１−１５１５６３号公報
【特許文献４】特開２０００−３８６５３号公報
【特許文献５】特開２００３−１５４４３７号公報
【発明の概要】
【発明が解決しようとする課題】
【０００５】
しかしながら、前記特許文献１〜５では、十分な耐溶損性が得られないため、より高い耐溶損性を備えるアルミダイカスト金型が希求されていた。
【０００６】
そこで本発明は、例えばアルミ溶湯と接触するアルミダイカスト金型などの表面処理にも適用することができ、金属材料の表面に優れた耐食性（耐溶損性）や表面硬度を付与することができる金属材料の表面処理方法、及びそれを用いた金属材料を提供することを目的とする。
【課題を解決するための手段】
【０００７】
本発明は、上記に鑑み提案されたもので、金属材料の表面に耐ヒートクラック層を形成する第１の工程と、その表面にクロム層と窒化クロム層とを交互に積層させてなる耐溶損層を形成する第２の工程と、最上面に耐摩耗・耐熱層を形成する第３の工程と、を含むことを特徴とする金属材料の表面処理方法に関するものである。
【０００８】
また、本発明は、前記表面処理方法において、耐ヒートクラック層が、クロム層からなることを特徴とし、耐摩耗・耐熱層がＴｉＡｌＢＮであり、その直下に窒化チタンアルミからなる中間層を介在させることを特徴とする金属材料の表面処理方法である。
【０００９】
また、本発明は、前記表面処理方法において、耐溶損層が、クロム層と窒化クロム層とを交互に８〜１２層積層させてなることを特徴とする金属材料の表面処理方法をも提案する。
【００１１】
さらに、本発明は、金属材料の表面に形成した耐ヒートクラック層と、その表面に形成したクロム層と窒化クロム層とを交互に積層させてなる耐溶損層と、最上面に形成される耐摩耗・耐熱層とから構成され、耐ヒートクラック層が、クロム層からなり、耐摩耗・耐熱層がＴｉＡｌＢＮであり、その直下に窒化チタンアルミからなる中間層を介在させていることを特徴とする金属材料をも提案するものである。
【００１２】
また、本発明は、前記金属材料において、金属材料は金型素材であって、ダイカスト金型として用いることを特徴とする金属材料をも提案する。
【発明の効果】
【００１３】
本発明の金属材料の表面処理方法は、耐溶損層を、クロム層と窒化クロム層とを交互に積層させて形成したので、高温下でも優れた耐食性（耐溶損性）や表面硬度を付与することができ、各種の金属材料に好適に適用でき、例えば高い耐溶損性を求められるアルミダイカスト金型にも適用することができる。
そして、例えばアルミダイカスト金型に用いた場合には、進入してきたアルミ溶湯を層間で阻止でき、ピンホールの成長を阻止する高い耐溶損性を示し、表面平滑度の高い製品を得ることができる。
【００１４】
耐ヒートクラック層は、基材とコーティング層との熱膨張の差でクラックを生ずることを防止するために設けるが、クロム層からなるので、その上の耐溶損層との密着性にも優れ、層間剥離等を生ずることがない金属材料を得ることができる。
【００１５】
耐溶損層は、クロム層と窒化クロム層とを交互に積層させるが、特にクロム層と窒化クロム層とを交互に８〜１２層積層させることが経験的に好ましく、十分な耐溶損性を有する金属材料を得ることができる。
【００１６】
耐摩耗・耐熱層がＴｉＡｌＢＮであり、その直下に窒化チタンアルミからなる中間層を介在させる場合、耐熱性と高硬度とを備え、高温下でも酸化されることがない金属材料を得ることができる。
【００１７】
また、本発明の表面処理方法にて得られる金属材料は、前述のように高温下でも優れた耐食性（耐溶損性）や表面硬度を有するので、例えば高い耐溶損性を求められるアルミダイカスト金型等にも好適に適用でき、表面平滑度が高い製品を得ることができ、ダイカスト金型から製品を抜き取る際にも摩耗を生ずることがない。
【図面の簡単な説明】
【００１８】
【図１】本発明の金属材料の表面処理方法により作製したアルミダイカスト金型の一例を示す断面図である。
【図２】実施例における試験装置を模式的に示す断面図である。
【図３】多層膜の溶損メカニズムを示す断面図である。
【発明を実施するための形態】
【００１９】
本発明の金属材料の表面処理方法は、金属材料の表面に耐ヒートクラック層を形成する第１の工程と、その表面にクロム層と窒化クロム層とを交互に積層させてなる耐溶損層を形成する第２の工程と、最上面に耐摩耗・耐熱層を形成する第３の工程と、を含むことを特徴とする。
【００２０】
また、本発明は、上記表面処理方法により得られる金属材料をも提案するものであり、金属材料の表面に形成した耐ヒートクラック層と、その表面に形成された耐溶損層と、最上面に形成される耐摩耗・耐熱層とから構成され、前記耐溶損層がクロム層と窒化クロム層とを交互に積層させてなることを特徴とする。
以下、本発明を構成する耐ヒートクラック層、耐溶損層、耐摩耗・耐熱層について説明する。
【００２１】
〔耐ヒートクラック層〕
アルミダイカスト金型では加熱と冷却が交互に起き、基材とコーティングとの熱膨張の差が大きいと基材の熱変形にコーティングが追随できず、コーティングにクラックが生じる。このクラックを防止するため熱膨張が基材とコーティングの中間に位置する金属で被膜を成膜する。
この耐ヒートクラック層として、チタン（Ｔｉ）、クロム（Ｃｒ）、チタンアルミ（ＴｉＡｌ）を検討（予備実験）した結果、以下の通りとなった。
チタン：Ｔｉ層は密着性は高いが、面粗度が悪化してしまう。
クロム：Ｃｒ層は溶融粒子除去システムを用いるため、ドロップレットが少なく、平滑性が高い。
チタンアルミ：ＴｉＡｌ層は融点の低い元素のＡｌによってドロップレットが増加してしまい、面粗度が悪化してしまう。
この結果、面粗度の悪化は離型性に影響を及ぼすため、平滑性の高いクロム（Ｃｒ）を採用する事が望ましい。
膜厚は、本体のコーティング性能を落とさないために０．３μｍ以下とすることが望ましい。
【００２２】
〔耐溶損層〕
溶損は、コーティングのピンホールから進入してくるアルミが基材を溶かすことが原因である。このピンホールを減らす、又は小さくする事で溶損は減る事がわかっている。対策案として厚膜化する方向とした。単純な厚膜化では膜内の応力で剥離する危険性があるので、応力緩和層を加えて多層膜とした。また、この多層化で進入してくるアルミを各層で防ぐことも可能である。
基準はＣｒの耐ヒートクラック層を用いた高硬度膜と低硬度膜の多層化による総厚１０μｍの厚膜にてＣｒ＋ＣｒＮ、ＴｉＮ＋ＴｉＡｌＮ、ＴｉＮ＋ＣｒＮを検討（予備実験）した結果、以下の通りとなった。
・Ｃｒ＋ＣｒＮ：
クロム（Ｃｒ）層０．１μｍと窒化クロム（ＣｒＮ）層０．９μｍとを交互に積層させ、応力を緩和しながら厚膜化〈１０層〉した。厳密にはクロム（Ｃｒ）層が９層で窒化クロム（ＣｒＮ）層が１０層である耐溶損層を作成した。
・ＴｉＮ＋ＴｉＡｌＮ：
成膜されたが、密着性が低く剥離を起してしまった。
・ＴｉＮ＋ＣｒＮ：
成膜されたが、密着性が低く剥離を起してしまった。
これらの結果より、Ｃｒ＋ＣｒＮを１：９程度の厚み比率で１０層程度積層して耐溶損層とすることが望ましいことが確認された。なお、その後の検討により、積層は８〜１２層でもほぼ同様の効果を得られることが見出された。
【００２３】
〔耐摩耗・耐熱層〕
アルミダイカストでは最表面はアルミに接触しているか、大気にさらされているかの状態になっており、高温下では酸化されてしまう。コーティングは酸化されると本来の性能を維持できなくなる。よって、高温でも酸化されない耐熱性の高いコーティングを最表面には必要である。また、アルミダイカスト製品を金型から抜き取る際には摩擦が生じる。この摩擦による磨耗を防ぐ為に高硬度でなくてはいけないので、耐熱性と高硬度を合わせ持ったコーティングが好ましい。この耐摩耗・耐熱層としてＴｉＡｌＢＮを採用し、その直下に窒化チタンアルミからなる中間層を介在させることが望ましい。
【実施例】
【００２４】
実施例１のアルミダイカスト金型として、図１に示す構成のアルミダイカスト金型を以下の手順にて作成した。
【００２５】
〔耐ヒートクラック層の成膜〕
ヒーター：７５０℃
時間：１０分
バイアス電圧：１５Ｖ
炉内圧：２．６Ｐａ
アーク電流：Ｃｒターゲット１００Ａ
コイル電流：５０Ａ
Ａｒガス３００ｃｃｍ
【００２６】
〔耐溶損層の成膜〕
多層となる耐溶損層は同一ターゲットを使用し、ガスのみを切替えている。切替時の界面を無くすために、ガスの切替を緩やかにしている
ヒーター：７５０℃
時間：ＣｒＮ層３０分  Ｃｒ層３分  全１０回
バイアス電圧：１５Ｖ
炉内圧：２．６Ｐａ
アーク電流：Ｃｒターゲット１００Ａ
コイル電流：５０Ａ
Ａｒガス３００ｃｃｍ  Ｎ2ガス３００ｃｃｍ
【００２７】
〔耐溶損層と耐熱・耐磨耗層のツナギ層〕
異種元素膜の切替によって生じる界面を無くすため、異種元素ターゲットの緩やかな切替を行う
ヒーター：７５０℃
時間：ＣｒＮ層１分  ＴｉＡｌＮ層１分  
バイアス電圧：３０Ｖ
炉内圧：２．６Ｐａ
アーク電流：Ｃｒターゲット１００Ａ
ＴｉＡｌターゲット１００Ａ
コイル電流：５０Ａ
Ｎ2ガス４００ｃｃｍ
【００２８】
〔耐熱・耐磨耗層の成膜〕
ヒーター：７８０℃
時間：ＴｉＡｌＮ層３０分  ＴｉＡｌＢＮ層６０分
バイアス電圧：５０Ｖ
炉内圧：２．６Ｐａ
アーク電流：ＴｉＡｌターゲット１００Ａ
ＴｉＡｌＢターゲット１００Ａ
Ｎ2ガス１５０ｃｃｍ
【００２９】
〈溶損試験方法〉
図２に示す実験装置にて試験片をＡＤＣ１２を溶解させたるつぼの中に浸漬させ、一定回転の中で浸漬させる。
アルミ除去後の溶損量を測定した。
【表１】
0005825510.tif 000002
【００３０】
【表２】
0005825510.tif 000003
【００３１】
・溶損試験後の外観観察
実施例１の試験片表面は、目視ではほとんど溶損が確認できないほど美麗な状態を保っていた。これに対し、比較例として用いたＡ社−ＴｉＡｉＮ系多層コートも、Ｂ社−ＣｒＮ系多層コートも、Ｃ社−酸化膜コートも表面が著しく凸凹に浸食されている状態が目視でも明らかであった。
【符号の説明】
【００３２】
１  試験片
２  アルミ溶湯
３  電位炉
４  黒鉛ルツボ
【図１】
0005825510.tif 000004
【図２】
0005825510.tif 000005
【図３】
0005825510.tif 000006